(57)【要約】      （修正有）【課題】各種の用途に利用可能な新規の共融混合物であって、その用途の１つとして、特に二酸化炭素等の各種の気体の吸収材等にも利用可能な新規の共融混合物の提供。【解決手段】グアニジン又はグアニジン誘導体から構成される有機塩基と、コリン又はコリン誘導体をカチオンとする脂肪族第四級アンモニウム塩との混合物から構成され、脂肪族第四級アンモニウム塩１モルに対して有機塩基が２モル以下の混合比率である共融混合物。【選択図】図１
2017145219.tif 000002
【特許請求の範囲】
【請求項１】
下記一般式（Ｉ）で表されるグアニジン又はグアニジン誘導体から構成される有機塩基と、下記一般式（ＩＩ）で表されるコリン又はコリン誘導体をカチオンとする脂肪族第四級アンモニウム塩との混合物であることを特徴とする共融混合物。
【化１】
2017145219.tif 000019
（式中Ｒ１〜Ｒ５は、それぞれ独立に、水素原子又は炭素数１〜５のアルキル基を示す。）
【化２】
2017145219.tif 000020
（式中Ｒ６〜Ｒ９は、それぞれ独立に、水素原子又は炭素数１〜５のアルキル基又は炭素数１〜５のヒドロキシアルキル基を示す。）
【請求項２】
請求項１に記載の共融混合物において、
下記一般式(III)で表される水素結合供与体との混合物であることを特徴とする共融混合物。
【化３】
2017145219.tif 000021
（式中Ｒ１０〜Ｒ１３は、それぞれ独立に、水素原子又は炭素数１〜５のアルキル基又は炭素数１〜５のヒドロキシアルキル基を示す。
【請求項３】
請求項１又は請求項２に記載の共融混合物において、
前記脂肪族第四級アンモニウム塩１モルに対して、前記有機塩基が２モル以下の混合比率であることを特徴とする共融混合物。
【請求項４】
請求項１〜請求項３のいずれかに記載の共融混合物から構成され、二酸化炭素を吸収することを特徴とする二酸化炭素吸収材。
【請求項５】
請求項４に記載の二酸化炭素吸収材を、二酸化炭素を含有する気体に接触させ、当該気体中の二酸化炭素を吸収し、当該気体中から二酸化炭素を分離することを特徴とする二酸化炭素分離方法。
【発明の詳細な説明】
【技術分野】
【０００１】
本発明は、新規な共融混合物に関し、特に、二酸化炭素等の各種の気体の吸収材等にも利用可能な共融混合物及びその用途に関する。
【背景技術】
【０００２】
共融混合物は、混合物の共融点が純物質の融点より低いものが多く、即ち、室温付近で液体の物質が多く、特徴的な物性や有用な特性を示すものが多いことから、各種の薬剤をはじめとして広範に利用されている利用価値の高い化合物であり、その適用分野もさらに拡大している。
【０００３】
また、近年、大きな社会問題として、温暖化ガスによる地球温暖化が取り上げられている。特に、温暖化ガスとして二酸化炭素の排出量を抑制することが喫緊の課題となっている。
【０００４】
二酸化炭素を含む混合ガスから二酸化炭素を分離し、さらにその二酸化炭素を回収する技術については、これまでに様々な提案がなされており、その一つとして化学吸収法がある。化学吸収法は、吸収液にアミン化合物などの塩基性溶液を利用し、二酸化炭素を化学反応によって選択的に吸収させ、その吸収液を加熱操作などによって、二酸化炭素を放出させて回収する方法である。この化学吸収法は、混合ガス中の二酸化炭素の分離方法として、比較的低濃度の二酸化炭素を対象に広く使用されている方法である。
【０００５】
従来の二酸化炭素の回収材（二酸化炭素吸収材）としては、例えば、二酸化炭素の化学吸収液があり、例えば、第１〜３級アミン化合物、アルカノールアミンなどのアミン化合物を含む水溶液が提案されている（例えば、特許文献１）。また、同様な二酸化炭素の化学吸収液としては、アルコールを溶媒とした強塩基性化合物からなる吸収液も提案されていおり、アルコール溶液にジアザビシクロウンデセン（ＤＢＵ）を溶解させたものがある（例えば、特許文献２）。また、このアルコール溶液として、エタノール、１−プロパノール、１−ブタノール、１−ペンタノール、１−ヘキサノールを用いると共に、強塩基性化合物として、ＤＢＵ、ＴＭＧ（テトラメチルグアニジン）、バートン塩基、Ｎ,Ｎ−ジイソプロピルエチルアミン（ヒューニッヒ塩基）を用いたものもある（例えば、非特許文献１）。
【０００６】
この他にも、上記のアルコール溶液を用いないものとして、二酸化炭素の化学吸収液として溶媒にイオン液体（ｉｏｎｉｃ ｌｉｑｕｉｄｓ：ＩＬs）を使用したものも提案されている。例えば、このようなイオン液体としては、 常温イオン液体（ｒｏｏｍ ｔｅｍｐｅｒａｔｕｒｅ ｉｏｎｉｃ ｌｉｑｕｉｄｓ：ＲＴＩＬｓ）としてのイミダゾリウム系イオン液体や、特定の目的に適したイオン液体("ｔａｓｋ−ｓｐｅｃｉｆｉｃ" iｏｎｉｃ lｉｑｕｉｄｓ：ＴＳＩＬｓ)として、当該イミダゾリウム系イオンの一部にアミノ基を有する液体が開示されている（例えば、非特許文献２）。また、第一級アミンが共有結合したイミダゾリウムイオン液体も開示されている（例えば、非特許文献３）。
【先行技術文献】
【特許文献】
【０００７】
【特許文献１】特表２００７−５２７７９０号公報
【特許文献２】特開２０１２−２３６１６５号公報
【非特許文献】
【０００８】
【非特許文献１】Ｄ．Ｊ．Ｈｅｌｄｅｂｒａｎｔ，Ｃ．Ｒ．Ｙｏｎｋｅｒ，Ｐ．Ｇ．Ｊｅｓｓｏｐ，Ｌ．Ｐｊａｎ，“Ｏｒｇａｎｉｃ  Ｌｉｑｕｉｄ  ＣＯ２  ｃａｐｔｕｒｅ  ａｇｅｎｔｓ  ｗｉｔｈ  ｈｉｇｈ  ｇｒａｖｉｍｅｔｒｉｃ  ＣＯ２  ｃａｐａｃｉｔｙ，”Ｅｎｅｒｇｙ  Ｅｎｖｉｒｏｍｅｎｔａｌ  Ｓｃｉｅｎｃｅ，  ２００８，  １，  ４８７．
【非特許文献２】Ｄ．Ｃａｍｐｅｒ，Ｊ．Ｅ．Ｂａｒａ，Ｄ．Ｌ．Ｇｉｎ，Ｒ．Ｄ．Ｎｏｂｌｅ，“Ｒｏｏｍ−ｔｅｍｐｅｒａｔｕｒｅ  ｉｏｎｉｃ  ｌｉｑｕｉｄ−ａｍｉｎｅ  ｓｏｌｕｔｉｏｎｓ：Ｔｕｎａｂｌｅ  ｓｏｌｖｅｎｔｓ  ｆｏｒ  ｅｆｆｉｃｉｅｎｔ  ａｎｄ  ｒｅｖｅｒｓｉｂｌｅ  ｃａｐｔｕｒｅ  ｏｆ  ＣＯ２，”Ｉｎｄｕｓｔｒｉａｌ  ＆  Ｅｎｇｉｎｅｅｒｉｎｇ  Ｃｈｅｍｉｃａｌ  Ｒｅｓｅａｒｃｈ，２００８，４７，８４９６．
【非特許文献３】Ｊ.Ａｍ.Ｃｈｅｍ.Ｓｏｃ., ２００２，１２４, ９２６
【発明の概要】
【発明が解決しようとする課題】
【０００９】
しかし、従来の二酸化炭素の回収材（二酸化炭素吸収材）では、例えば、上記の特許文献１，特許文献２、及び非特許文献１のように、二酸化炭素の化学吸収液を用いる場合には、沸点の比較的低い水や低級アルコール（例えば、エタノール等）を使用しているが、それらの溶媒は揮発性が無視できない程度に高いことから、水やアルコールを溶媒とした吸収液は、溶媒の揮発による化学吸収液の性能低下が課題となっている。
【００１０】
また、従来の二酸化炭素の回収材（二酸化炭素吸収材）では、例えば、上記の非特許文献１及び２のように、化学吸収液の溶媒として揮発性の低いイオン液体を使用することによって、上記のアルコール溶液を用いないものもあるが、このようなイオン液体では、二酸化炭素を吸収するのに必要なイオン液体の量が多量に必要（通常、イオン液体の二酸化炭素吸収イオンの量は、化学量論的にもモル比で二酸化炭素の２倍以上必要）であることから、二酸化炭素の吸収量が低いものとなり、吸収効率が低いためにコストも嵩む。さらに、イオン液体の調製には高いコストと多くの時間を要することから簡便な材料ではない。そのため、イオン液体を溶媒とした吸収液は広く利用されるに至っていない。
【００１１】
このようなことから、実用性の高い効率性の高い二酸化炭素の回収材（二酸化炭素吸収材）の実現が望まれているが、そのようなものは未だに知られていない。上述した共融混合物として、二酸化炭素の吸収特性に優れた共融混合物が二酸化炭素吸収材として使用できれば、低コスト且つ効率性の高い二酸化炭素の回収材（二酸化炭素吸収材）が実現できる可能性もあるが、二酸化炭素を化学吸収できる共融混合物も未だに知られていない。
【００１２】
本発明は前記課題を解決するためになされたものであり、各種の用途に利用可能な新規の共融混合物であって、その用途の１つとして、特に二酸化炭素等の各種の気体の吸収材等にも利用可能な新規の共融混合物の提供を目的とする。
【課題を解決するための手段】
【００１３】
本発明者らは、鋭意研究を重ねた結果、グアニジン構造又はそれに類する構造を有する化合物と、コリン構造又はそれに類する構造を有する化合物とを混合したところ、液化していることに気付き、さらに研究を重ねた結果、これまでに無い共融混合物が得られていることを見出し、さらに当該共融混合物の用途を試行錯誤したところ、その用途の一つとして、二酸化炭素の吸収能力に極めて優れていることも見出し、本発明を導き出した。
【００１４】
かくして、本願に開示する共融混合物として、下記一般式（Ｉ）で表されるグアニジン又はグアニジン誘導体から構成される有機塩基と、下記一般式（ＩＩ）で表されるコリン又はコリン誘導体をカチオンとする脂肪族第四級アンモニウム塩との混合物であることを特徴とする共融混合物が提供される。
【００１５】
【化１】
2017145219.tif 000003
（式中Ｒ１〜Ｒ５は、それぞれ独立に、水素原子又は炭素数１〜５のアルキル基を示す。）
【００１６】
【化２】
2017145219.tif 000004
（式中Ｒ６〜Ｒ９は、それぞれ独立に、水素原子又は炭素数１〜５のアルキル基又は炭素数１〜５のヒドロキシアルキル基を示す。）
【００１７】
また、本願に開示する共融混合物から構成され、二酸化炭素を吸収することを特徴とする二酸化炭素吸収材も提供される。また、当該二酸化炭素吸収材を、二酸化炭素を含有する気体に接触させ、当該気体中の二酸化炭素を吸収し、当該気体中から二酸化炭素を分離することを特徴とする二酸化炭素分離方法も提供される。
【図面の簡単な説明】
【００１８】
【図１】実施例１に係るサンプル及び、比較例として原料のグアニジン(Gu)単体及び尿素(Urea)単体に対して、状態を撮影した写真を示す。
【図２】実施例１に係るサンプル並びに、比較例としてグアニジン(Gu)単体、 塩化コリン(ChCl)単体、及び尿素(Urea)単体に対する示差走査熱量測定（DSC測定）の結果を示す。
【図３】実施例２に係るサンプル並びに比較サンプルの二酸化炭素ガス吸収実験の結果を示す。
【発明を実施するための形態】
【００１９】
（第１の実施形態）
本実施形態に係る共融混合物は、下記一般式（Ｉ）で表されるグアニジン又はグアニジン誘導体から構成される有機塩基と、下記一般式（ＩＩ）で表されるコリン又はコリン誘導体をカチオンとする脂肪族第四級アンモニウム塩との混合物である。
【００２０】
【化３】
2017145219.tif 000005
（式中Ｒ１〜Ｒ５は、それぞれ独立に、水素原子又は炭素数１〜５のアルキル基を示す。）
【００２１】
【化４】
2017145219.tif 000006
（式中Ｒ６〜Ｒ９は、それぞれ独立に、水素原子又は炭素数１〜５のアルキル基又は炭素数１〜５のヒドロキシアルキル基を示す。）
【００２２】
上記の一般式（Ｉ）で表されるグアニジン又はグアニジン誘導体から構成される有機塩基としては、特に限定されないが、例えば、以下の化合物が挙げられる。
【００２３】
【化５】
2017145219.tif 000007
【００２４】
上記有機塩基としては、取り扱いの容易さから、融点が室温以上（例えば２５℃以上）であるものが好ましい。このような点及び入手の容易性から、上記の化合物のうちであれば、好ましいのは、約５０℃という比較的低い融点をもつ以下の化学式で示されるグアニジンである。
【００２５】
【化６】
2017145219.tif 000008
【００２６】
また、上記の一般式（ＩＩ）でカチオンとして表されるコリン又はコリン誘導体としては、特に限定されないが、例えば、以下の化合物が挙げられる。
【００２７】
【化７】
2017145219.tif 000009
【００２８】
上記のカチオンとして示されるコリン又はコリン誘導体は、上記の一般式（ＩＩ）で表される化合物であれば特に限定されないが、例えば、その用途の一例として、各種の気体、特に二酸化炭素に対して高い吸収性能を発揮できるという点からは、少なくとも１つの水酸基を有することが好ましいことから、少なくとも１つのヒドロキシアルキル基を有することが好ましく、例えば、以下の一般式（ＩＩ）−１で表される化合物を用いることが好ましい。
【００２９】
【化８】
2017145219.tif 000010
【００３０】
上記式中Ｒ６〜Ｒ８は、上述した式(II)における定義と同じであり、Ｒ９１は、炭素数１〜５のアルキル基を示す。
【００３１】
上記の式（ＩＩ）−１で示されるコリン又はコリン誘導体は、特に限定されないが、例えば、以下の化合物を用いることができる。
【００３２】
【化９】
2017145219.tif 000011
【００３３】
上記化合物のうち、特に限定されないが、取り扱いの容易さから、以下の化学式で示されるコリンを用いることが好ましい。
【００３４】
【化１０】
2017145219.tif 000012
【００３５】
また、上記の脂肪族第四級アンモニウム塩におけるアニオンは、１価のアニオンであれば特に限定されないが、例えば、以下の一般式（ＩＩ）−２に示すように、ハロゲンイオンＸ−を用いることができ、このようなハロゲンイオンＸ−としては、特に限定されないが、フッ化物イオン、塩化物イオン、又は臭化物イオンを用いることができ、このうち取り扱いの容易さから、塩化物イオンを用いることが好ましい。
【００３６】
【化１１】
2017145219.tif 000013
【００３７】
また、上記の脂肪族第四級アンモニウム塩は、取り扱いの容易さから、融点が室温以上（例えば２５℃以上）であるものが好ましい。例えば、上記の一般式（ＩＩ）−２で示される脂肪族第四級アンモニウム塩のうちでは、融点が約３０５℃と比較的低い塩化コリンを用いることが好ましい。
【００３８】
【化１２】
2017145219.tif 000014
【００３９】
本実施形態に係る共融混合物は、上記混合物として得られ、混合物とは、単に混合した状態を指す。操作の容易さから、常温常圧での混合を行うことが好ましい。また、化学反応を効率よく進行させる点から、混合及び加熱の操作によって生成することも好ましい。また、均質的な混合状態を得るために、混合の際に攪拌を行ってもよい。いずれの場合でも、本実施形態に係る共融混合物は、低コストで簡便な調製によって得られる。
【００４０】
また、本実施形態に係る共融混合物は、前記脂肪族第四級アンモニウム塩１モルに対して、前記有機塩基が２モル以下の混合比率であることが好ましい。この比率の場合には、この共融混合物が、より安定的に常温で液体状態を維持し易くなり、特に、当該共融混合物を二酸化炭素吸収材として使用する場合に、当該二酸化炭素吸収材を、二酸化炭素を含有する気体に接触させ、この気体中の二酸化炭素を吸収し、この気体中から二酸化炭素を分離する二酸化炭素分離方法における二酸化炭素吸収性能も高めることができる。
【００４１】
また、本実施形態に従って構成される共融混合物は、特に二酸化炭素吸収材等の各種用途において利便性が高いという点から、比較的低い融点（例えば、１００℃以下）を有することが好ましく、さらに常温以下（例えば、２５℃以下）に融点を有すること、即ち、常温で液体であるものがより好ましい。
【００４２】
本実施形態に従って構成される共融混合物は、上述した混合物の組み合わせとしては、特に限定されないが、上記有機塩基としてグアニジンを用いると共に、上記脂肪族第四級アンモニウム塩として塩化コリンを用いる場合には、共融混合物は、常温以下（例えば、２５℃以下）に融点を有するものとなり、常温で液体状態を示し、さらに二酸化炭素に対してより高い吸収性能を発揮すると共に二酸化炭素に対して難溶解性であるという優れた特性を発揮することから、優れた二酸化炭素吸収材としての用途にも好適なものとなる。
【００４３】
本実施形態に従って構成される共融混合物は、上述したように、従来には無い混合物から成る共融混合物であり、融点が比較的低く、例えば、常温以下（例えば、２５℃以下）に融点をもち、常温で液体状態を示す。さらに、単純混合物であるということからその製造コストが安価であり、且つ共融混合物の高純度化も容易であることから、各種用途への応用が可能となる優れた材料である。さらに、本実施形態に係る共融混合物は、二酸化炭素に対して高い吸収性能を発揮すると共に二酸化炭素に対して難溶解性であるという特筆すべき性質を有していることを発明者らは確認しており、その用途の１つとして、従来に無い低揮発性の二酸化炭素吸収材としても利用することができ、事実、発明者らは、その優れた二酸化炭素吸収材としての性能も確認している。（後述の実施例参照）。また、この共融混合物を用いた二酸化炭素の化学吸収は、−１００℃〜１００℃という極めて緩和な条件下で行われるという優れた特性を有することも確認されている。
【００４４】
このように、本実施形態に係る共融混合物が、簡易に得られると共に優れた効果を奏するメカニズムは未だ詳細には解明されていないが、上記混合物において、グアニジンもしくはそれに類する構造と、コリンもしくはそれに類する構造と、アニオン（例えば、塩化物アニオン）とが、共存することによって、グアニジンもしくはそれに類する構造に含まれるジアミノ基及びグアニジノ基、又はこれらの官能基の一部が置換された官能基の作用によって、コリンもしくはそれに類する構造の存在下で、アニオン（例えば、塩化物アニオン（塩化物イオン））と、グアニジンもしくはそれに類する構造とが、水素結合を介して複合化し、揮発性及び融点が共に低い状態が形成されると共に、さらに分子レベルで構造的に気体吸着性能等の各種の特性が得られるような最適な混合状態が形成され維持されているものと推察される。
【００４５】
（第２の実施形態）
本実施形態に係る共融混合物は、上記の第１の実施形態の混合物において、さらに、下記一般式(III)で表される水素結合供与体が混合されたものである。
【００４６】
【化１３】
2017145219.tif 000015
【００４７】
上記の式中Ｒ１０〜Ｒ１３は、それぞれ独立に、水素原子又は炭素数１〜５のアルキル基又は炭素数１〜５のヒドロキシアルキル基を示す。
【００４８】
上記の水素結合供与体として示される化合物としては、特に限定されないが、例えば、以下の化合物が挙げられる。
【００４９】
【化１４】
2017145219.tif 000016
【００５０】
水素結合供与体として示される化合物は、上記に例示したように、特に限定されないが、取り扱いの容易さから、融点が室温以上（例えば２５℃以上）であるものが好ましい。このような点及び入手の容易性から、好ましいのは、約１３３℃という比較的低い融点を示す以下化学式で表される尿素（ウレア）である。
【００５１】
【化１５】
2017145219.tif 000017
【００５２】
このように、本実施形態に係る共融混合物は、上記の第１の実施形態の混合物において、さらに、上記一般式(III)で表される水素結合供与体が混合されたものであり、この水素結合供与体が混合されることによって、より溶液としての安定性に優れた共融混合物が得られ、特に、二酸化炭素に対してさらに高い吸収性能を発揮するものである（後述の実施例参照）。
【００５３】
このように、本実施形態に係る共融混合物が、簡易に得られると共に優れた効果を奏するメカニズムは未だ詳細には解明されていないが、上記混合物において、水素結合供与体が混合されていることによって、グアニジンもしくはそれに類する構造と、コリンもしくはそれに類する構造と、アニオン（例えば、塩化物アニオン（塩化物イオン））とが共存することにより、共融混合物としての安定性を高める構造が重畳的に形成されると共に、気体吸着性能等の各種の特性がさらに最適に得られるような構造が分子レベルで形成されることによって、さらに最適な混合状態が形成され維持されているものと推察される。
【００５４】
本発明の特徴を更に明らかにするため、以下に実施例を示すが、本発明はこの実施例によって制限されるものではない。
【００５５】
（実施例１）
先ず原料として、還流条件でエタノール（和光純薬、HPLCグレード、99.5%）と金属ナトリウム（シグマ・アルドリッチ）からナトリウムエトキシドを調製した。その溶液にグアニジン塩酸塩（シグマ・アルドリッチ、99%以上）を溶解したエタノール溶液を入れて、一晩静置した。傾斜法により上澄み液を回収し、その溶液を室温、60時間の条件で真空乾燥させて、固体のグアニジンを得た。また、エタノールを加熱して、塩化コリン（東京化成、98%以上）を溶解し、室温で2週間静置した。結晶が析出していることを確認した後、傾斜法で溶媒のエタノールを除いた。残った結晶はエタノールでさらに洗浄し、温度100℃、120時間の条件で真空乾燥させ、塩化コリンを得た。尿素は市販品（和光純薬、99%以上）を使用し、二酸化炭素（CO2）ガスは市販品（大陽日酸、99.995%以上）を使用した。
【００５６】
（共融混合物の調製）
グローブボックス内で固体原料を目的の組成になるよう測り取った。アルミブロックバスを使って、それらの固体混合物を下記の温度で6時間加熱し、共融混合物を得た。得られたサンプル及び、比較例として原料のグアニジン(Gu)単体及び尿素(Urea)単体に対して、状態を撮影した写真を図１に示す。
サンプル１）塩化コリン(ChCl) : グアニジン(Gu) = 1 : 2 (40 ℃)  (以下、「共融混合物ChCl + 2Gu」という)
サンプル２）塩化コリン(ChCl) : グアニジン(Gu) : 尿素(Urea) = 1 : 1 : 1 (40 ℃) (以下、「共融混合物ChCl + Gu + Urea」という)
比較サンプル１）尿素(Urea) : 塩化コリン(ChCl) = 2 : 1 (60 ℃) (以下、「共融混合物ChCl + 2Urea」という)
比較サンプル２）尿素(Urea) : 塩化コリン(ChCl) = 1 : 1 (80 ℃) (以下、「共融混合物ChCl + Urea」という)
【００５７】
（示差走査熱量測定）
上記得られたサンプル並びに、比較例としてグアニジン(Gu)単体、 塩化コリン(ChCl)単体、及び尿素(Urea)単体に対して、DSC熱量計（セイコー電子工業、DSC220CU）を使って、示差走査熱量測定（DSC測定）を昇温・冷却速度5℃／分、冷却―加熱操作を2サイクル行った。２サイクル目の加熱操作で得られた結果を図２に示す。得られた結果から、共融混合物ChCl + 2Guと共融混合物ChCl + Gu + Ureaは室温において液体で、−80〜+100℃に熱量変化を示さず、この広い温度範囲において、共融混合物ChCl + 2Guと共融混合物ChCl + Gu + Ureaはどちらも液体であることが確認された。
【００５８】
（実施例２）
（二酸化炭素ガス吸収実験と結果）
上記実施例１で得られたサンプル及び、実施例１と同様にして得られた以下のサンプルに対して、二酸化炭素ガス吸収実験を行った。
サンプル３）塩化コリン(ChCl) : グアニジン(Gu) : 尿素(Urea) = ４ : １ : ７ (40 ℃) (以下、「共融混合物4ChCl + Gu + 7Urea」という)
【００５９】
二酸化炭素（CO2）吸収実験には内容積約20 cm3の反応容器を用い、その容器に試料溶液2 cm3を注入した。吸収実験前に、容器内の溶液上部の気相をN2ガス（大陽日酸、99.99995%以上）で30分以上置換した。CO2吸収実験の間、溶液上部の気相にCO2ガスを流量10cm3／分で供給し、2〜60 分の時間間隔で溶液の質量を測定した。吸収実験の温度は40±1℃とした。二酸化炭素（CO2）吸収実験の結果を以下の表と共に、図３に示す。
【００６０】
【表１】
2017145219.tif 000018
【００６１】
得られた結果から、共融混合物ChCl + 2UreaはCO2をほとんど吸収しないことを確認した。一方、共融混合物ChCl + 2GuはCO2を化学的に吸収し、共融混合物のGuがCO2の化学吸収性に寄与することが確認された。さらに、尿素を混合した共融混合物ChCl + Gu + UreaのCO2吸収量は、共融混合物ChCl + 2GuのCO2吸収量よりさらに多かった。これは、共融混合物に含まれるGuの濃度に対してCO2の吸収量が単調に変化しないことを示しており、CO2の化学吸収に対して共融混合物の最適な組成比が存在することを示している。即ち、上記の共融混合物ChCl + Gu + UreaのCO2吸収量は、同じく尿素を混合したサンプルである共融混合物4ChCl + Gu + 7UreaのCO2吸収量よりも高かったことから、尿素を混合させる場合の混合比率ChCl:Gu:Ureaは4:1:7よりも少ないことが好ましいことが確認された。
【図１】
2017145219.tif 000022
【図２】
2017145219.tif 000023
【図３】
2017145219.tif 000024